(57)【要約】【課題】    エナメル質の再石灰化を引き起こすことのみならず、セメント質や象牙質の石灰化をも引き起こすことが可能な歯磨剤を提供する。【解決手段】  歯磨剤に配合される固形成分の６０重量％以上がカルシウム化合物であることを特徴とする歯磨剤とする。好ましくは、歯磨剤中に配合される固体成分の８０重量％以上がカルシウム化合物である歯磨剤とする。カルシウム化合物としては、炭酸カルシウム，リン酸カルシウム，フッ化カルシウムから選ばれる１種または２種以上を用いることが好ましい。【選択図】    なし【特許請求の範囲】
【請求項１】
歯磨剤に配合される固形成分の６０重量％以上がカルシウム化合物であることを特徴とする歯磨剤。
【請求項２】
歯磨剤に配合される固形成分の８０重量％以上がカルシウム化合物である請求項１に記載の歯磨剤。
【請求項３】
更にカゼインフォスフォペプチド−アモルファスカルシウムフォスフェートを０．１重量％以上含む請求項１または２に記載の歯磨剤。
【請求項４】
カルシウム化合物が、炭酸カルシウム，リン酸カルシウム，フッ化カルシウムから選ばれる１種または２種以上である請求項１〜３のいずれか一項に記載の歯磨剤。
【発明の詳細な説明】
【技術分野】
【０００１】
本発明は、口腔内における研磨性及び歯面の石灰化に優れた歯磨剤に関する。
【背景技術】
【０００２】
現在市販されている多くの歯磨剤にはフッ素化合物が配合され、例えばフッ化カルシウム，フッ化ナトリウム，モノフルオロリン酸ナトリウム等が広く用いられている（例えば、特許文献１参照。）。唾液中に微量のフッ素イオンが存在する場合、そのフッ素イオンは歯質強化とともに唾液中のリン酸イオンとカルシウムイオンを利用し、エナメル質の再石灰化を促進することが知られている。さらにフッ素イオンは口腔内細菌の増殖抑制の可能性もあることから、フッ素化合物は歯磨剤に有効な成分といえる。
【０００３】
また、歯磨剤に歯質の無機成分であるハイドロキシアパタイトを配合すると、歯質中にハイドロキシアパタイトが取り込まれエナメル質が強化されることも広く知られている。一方、粒径２ｎｍ程度の超微粒子CPP-ACP(Casein phosphopeptide-amorphous calcium phosphate；カゼインフォスフォペプチド−アモルファスカルシウムフォスフェート)等の配合も、アモルファスリン酸カルシウムの歯質中への拡散によりエナメル質の再石灰化を有効に促すことが知られている。このようにエナメル質強化の観点から様々な試みが歯磨剤になされてきた。
【０００４】
しかしながら近年の高齢社会において、加齢により歯肉が退縮し、脆弱なセメント質や象牙質部分が露出してしまい、そのセメント質や象牙質の部位が知覚過敏を起こすことが多い。また、セメント質や象牙質は齲蝕にもなりやすい傾向がある。そこで歯質強化のためには、従来のエナメル質部分の再石灰化のみならず、セメント質や象牙質の石灰化を促進することが有意義である。即ち、エナメル質部分の再石灰化と象牙質やセメント質の石灰化を同時に行えば歯質強化に広く使用できる歯磨剤になる。
【０００５】
【特許文献１】特開平１０−３３０２３４号公報
【発明の開示】
【発明が解決しようとする課題】
【０００６】
そこで本発明は、エナメル質の再石灰化を引き起こすことのみならず、セメント質や象牙質の石灰化をも引き起こすことが可能な歯磨剤を提供することを課題とする。
【０００７】
本発明者等は、前記課題を達成するべく鋭意研究した結果、従来から研磨剤として用いられてきたカルシウム化合物を歯磨剤中に高濃度で配合すると、意外にもセメント質と象牙質の石灰化を促進させ同時にエナメル質の再石灰化をも促進させることも見出し本発明を完成した。
【０００８】
即ち本発明は、歯磨剤に配合される固形成分の６０重量％以上がカルシウム化合物であることを特徴とする歯磨剤であり、特に好ましくは固形成分の８０重量％以上がカルシウム化合物である歯磨剤である。また、歯磨剤はペースト状であり、カゼインフォスフォペプチド−アモルファスカルシウムフォスフェートを０．１重量％以上含むことが好ましく、さらに、カルシウム化合物が、炭酸カルシウム，リン酸カルシウム，フッ化カルシウムから選ばれる１種または２種以上であることが好ましい歯磨剤である。
【発明の効果】
【０００９】
本発明に係る歯磨剤は、エナメル質の再石灰化を引き起こすことのみならず、セメント質や象牙質の石灰化をも促進させることが可能な優れた歯磨剤である。
【発明を実施するための最良の形態】
【００１０】
本発明に係る歯磨剤に用いるカルシウム化合物は、従来から歯磨剤に用いられてきたカルシウム化合物が特に制限無く使用できる。具体的には炭酸カルシウム，第３リン酸カルシウム，第２リン酸カルシウム，第１リン酸カルシウム，ハイドロキシアパタイト，炭酸アパタイト，オクタリン酸カルシウム，フッ化カルシウム，乳酸カルシウム，酒石酸カルシウム，クエン酸カルシウム等、幅広いカルシウム化合物が利用できる。またこれらのカルシウム化合物をベースに加工されている物質も含まれる。例えばアモルファスリン酸カルシウムがカゼインフォスフォペプタイドで処理されたいわゆるCPP-ACP等も有効である。これらのカルシウム化合物の中で特に好ましいものは、炭酸カルシウム，リン酸カルシウム，フッ化カルシウムである。リン酸カルシウムは第１リン酸カルシウム，第２リン酸カルシウム，第３リン酸カルシウム等に限られず広範な組成が含まれ、ハイドロキシアパタイト，フルオロアパタイト，炭酸アパタイト等やこれらの混合体の部分置換型のアパタイトを含み、リン酸イオンとカルシウムイオンを主成分として構成された化合物である。
【００１１】
これらのカルシウム化合物は、歯磨剤に配合される固形成分の６０重量％以上であることが必要である。特に象牙質の石灰化をより促進させるためには、固形成分の８０重量％以上のカルシウム化合物を配合することが好ましい。本発明に係る歯磨剤は、場合によっては、粉末状の歯磨剤として粉末状態で供給され、使用時に水等でペースト状として用いる商品形態も可能である。なお、歯磨剤として使用可能な状態を想定すると、歯磨剤に配合されるカルシウム化合物の固形成分に対する割合の上限は９２〜９７重量％である。
【００１２】
またカルシウム化合物は、歯磨剤として使用されるに際して、ざらつき感の少ない方が使用感が向上するため、通常は１００ミクロン以下の粒径で用いられることが好ましいが、粒径は特に制限されるものではない。
【００１３】
歯磨剤に配合される固形成分は、配合される前の状態で、２３℃の乾燥状態または販売形態において固形となる物質である。同様に本発明における液状成分は、同状態で液状となる物質である。カルシウム化合物以外の固形成分は、従来から歯磨剤に使用されている化合物を自由に用いてもよい。例えば、歯磨剤用の研磨剤，フッ素イオン供給化合物，充填材等を含むことは制限されない。
【００１４】
その他の固形成分として、従来から使用されている糖類が挙げられる。例えば、ソルビトール，キシリトール，マンニトール，マルチトール，ラクチトール等の糖類は味覚の改善に用いられる。また、増粘剤としてシリカ系化合物，カルボキシメチルセルロース，ヒドロキシエチルセルロース等のセルロース類や澱粉等の水溶性高分子も使用できる。特にこれらも制限されるものではない。
【００１５】
本発明に係る歯磨剤は後述するペースト化のために液状成分を用いることもある。液状成分としては、液状のポリエチレングリコール，エチレングリコール，プロピレングリコール，グリセリン，水等がある。また液状成分への添加剤として、歯磨剤の洗浄効果や発泡効果を高めるための界面活性剤も特に制限されずに用いることができる
【００１６】
歯磨剤の形態として、前述の粉状の他、利便性を高めるため、通常はペースト状に調整された歯磨剤が好まれる。この場合、前述の液状成分に水溶性高分子や微粉末シリカ等の無機成分を加えてペースト状となし歯磨剤を作製する。このようなペースト状に調整された歯磨剤においては、カルシウム化合物の割合は総重量の３０重量％以上であることが好ましい。さらに好ましくはペースト状に調整された歯磨剤の総重量の４０重量％以上の高濃度のカルシウム化合物を含有している。
【実施例】
【００１７】
以下、実施例を挙げて本発明を詳細に説明するが、本発明は以下の実施例に限定されるものではない。
【００１８】
＜実施例１＞
表１に示すように、固形成分として炭酸カルシウム３０重量部，フッ化ナトリウム１重量部，キシリトール２重量部，ソルビトール２重量部，カルボキシメチルセルロースナトリウム塩３重量部，ラウリル硫酸ナトリウム２重量部，エチルパラベン０．２重量部を配合し、液状成分としてプロピレングリコール５重量部，＃６００ポリエチレングリコール２０重量部，水２０重量部，香料１重量部を加え、混合機によりペースト状の歯磨剤を作製した。
【００１９】
牛歯のエナメル質部分と象牙質部分を切断し、露出面を１ｍｍ×２ｍｍ程度の範囲を除き樹脂で被覆した。ｐH４に調整された乳酸，乳酸カルシウム緩衝液を５％メチルセルロースで増粘した液に５日間浸漬し、人工齲蝕を作製した。その後、実施例１の歯磨剤を塗布し、唾液を２ｃｃ入れ、毎日１回塗布と唾液を取り替えた。５日間この操作を繰り返した。歯磨剤の塗布面をＸ線像をＣＴ顕微鏡で確認し、歯磨剤を塗布していなかったものとエナメル質及び象牙質面の石灰化度を比較した。象牙質の石灰化は明らかに進んでいた。またエナメル質の再石灰化も３０％達成されていた。
【００２０】
＜実施例２〜７＞
表１に記載の配合で実施例１と同様にペースト状の歯磨剤を作製し、実施例と同様の試験を行った。結果を表１に纏めて示す。
【００２１】
＜比較例１＞
固形成分として炭酸カルシウム１０重量部，フッ化ナトリウム１重量部，キシリトール３重量部，ソルビトール１重量部，シリカゲル２重量部，カルボキシメチルセルロースナトリウム塩２重量部，ラウリル硫酸ナトリウム２重量部，メチルパラベン０．２重量部を配合し、液状成分としてグリセリン１５重量部，水１５重量部，香料１重量部を加え、混合機によりペースト状の歯磨剤を作製した。
【００２２】
実施例１と同様の試験を行ったところ、象牙質の石灰化はほとんど見られず、エナメル質の再石灰化は１０％達成されていたにすぎなかった。
【００２３】
＜比較例２＞
固形成分としてハイドロキシアパタイト１０重量部，フッ化ナトリウム１重量部，キシリトール３重量部，ソルビトール１重量部，シリカゲル２重量％，カルボキシメチルセルロースナトリウム塩２重量部，ラウリル硫酸ナトリウム２重量部，メチルパラベン０．２重量部を配合し、液状成分としてグリセリン１０重量部，水１５重量部，香料１重量部を加え、混合機によりペースト状の歯磨剤を作製した。
【００２４】
実施例１と同様の試験を行ったところ、象牙質の石灰化はほとんど見られず、エナメル質の再石灰化は２０％達成されていたにすぎなかった。
【００２５】
＜表１＞
2013163656.tif 000002
【００２６】
表１から、本発明に係る歯磨剤は象牙質の石灰化が進行することを確認することができる。また、エナメル質に対しても従来の歯磨剤と比較してフッ化物の配合量が同等以下であっても、より再石灰化を促進させる効果があることが確認できた。